(57)【要約】【課題】ゴム混合物中で良好な硬度および動的剛性を達成でき、更にアルキルシランを添加しない場合でも、ＤＥ　１００１５３０９に匹敵する特性を有するゴム混合物が達成できる有機ケイ素化合物の提供。【解決手段】Ｒ１が混合系であり、混合系の１成分の割合が、１０〜５０モル％、有利には１０〜４０モル％、特に有利には１５〜３０モル％であることに特徴付けられる、一般式Ｉおよび／またはＩＩの有機ケイ素化合物。【選択図】　　　なし【特許請求の範囲】
【請求項１】
一般式Ｉおよび／またはＩＩ
【化１】
2004002428.tif 000016
［式中、
Ｒはメチル基またはエチル基であり、
Ｒ１は、同じまたは異なっており、かつ分枝または非分枝の１価のＣ９〜Ｃ３０アルキル基であり、
Ｒ２は、分枝または非分枝、飽和または不飽和の脂肪族、芳香族または混合された脂肪族／芳香族の２価のＣ１〜Ｃ３０炭化水素基である］
の有機ケイ素化合物において、Ｒ１が混合系であり、かつ混合系の１成分の割合が１０〜５０ｍｏｌ％であることを特徴とする、有機ケイ素化合物。
【請求項２】
Ｒ２は、
【化２】
2004002428.tif 000017
を表す、請求項１に記載の有機ケイ素化合物。
【請求項３】
請求項１に記載の有機ケイ素化合物の製法において、一般式ＩＩＩ
【化３】
2004002428.tif 000018
［式中、ＲおよびＲ２は、上記の意味を有する］
のシランと、一般式Ｒ１−ＯＨ（式中、Ｒ１は、上記の意味を有し、かつ異なる）のアルコールの混合物とを、Ｒ−ＯＨを除去しながら反応させ、かつＲ−ＯＨを蒸留により連続的に反応混合物から分離することを特徴とする、請求項１に記載の有機ケイ素化合物の製法。
【請求項４】
ゴム混合物における請求項１に記載の有機ケイ素化合物の使用。
【請求項５】
ゴム、充填剤、場合により他のゴム助剤ならびに請求項１に記載の少なくとも１種の有機ケイ素化合物を含有する、ゴム混合物。
【請求項６】
成形品を製造するための、請求項１に記載の有機ケイ素化合物の使用。
【請求項７】
空気タイヤ、タイヤトレッド、ケーブル外装、ホース、駆動ベルト、コンベヤーベルト、ローラー被覆、タイヤ、靴底、ガスケットリングおよび制動部材における、請求項１に記載の有機ケイ素化合物の使用。
【請求項８】
請求項１に記載の有機ケイ素化合物を、ケイ素単位に対して１：１．８〜１：２．７のモル比でビス−（３−トリエトキシシリルプロピル）テトラスルフィドと交換した同類のゴム混合物と比較して、低下した転がり抵抗、改善されたウェットスキッド耐性および同じ程度に良好な乾燥特性を有するタイヤトレッドを製造するための請求項５に記載のゴム混合物の使用。
【請求項９】
請求項１に記載の有機ケイ素化合物を、ケイ素単位に対して１：１．８〜１：２．７のモル比でビス−（３−トリエトキシシリルプロピル）テトラスルフィドと交換した同類のゴム混合物と比較して、改善された、より低い転がり抵抗および改善されたウェットスキッド耐性を同じ程度に良好な摩耗抵抗の場合に有するタイヤトレッドを製造するための請求項５に記載のゴム混合物の使用。
【発明の詳細な説明】
【０００１】
【発明の属する技術分野】
本発明は、有機ケイ素化合物、その製法ならびにその使用に関する。
【０００２】
【従来の技術】
シランをカップリング剤として使用することは公知である。アミノアルキルトリアルコキシシラン、メタクリルオキシアルキルトリアルコキシシラン、ポリスルファンアルキルトリアルコキシシランおよびメルカプトアルキルトリアルコキシシランはカップリング剤として無機材料と有機ポリマーの間で、または架橋剤および表面変性剤として使用されている（Ｅ．　Ｐ．　Ｐｌｕｅｄｄｅｍａｎｎ，　”Ｓｉｌａｎｅ　Ｃｏｕｐｌｉｎｇ　Ａｇｅｎｔｓ”，　２ｎｄ　Ｅｄ．　Ｐｌｅｎｕｍ　Ｐｒｅｓｓ　１９８２）。
【０００３】
これらのカップリング剤または結合剤は、充填剤とエラストマーの両方への結合を形成し、かつ充填剤表面とエラストマーの間で良好な相互作用を生じる。
【０００４】
さらに、充填剤への結合の間および後に、相当の量のアルコールを放出するケイ素原子に３個のアルコキシ置換基を有する市販のシランカップリング剤の使用も公知である（ＤＥ　２２５５５７７）。通常はトリメトキシ置換およびトリエトキシ置換されたシランが使用されるため、相応するアルコール、メタノールおよびエタノールが著しい量で放出される。
【０００５】
さらに、ＤＥ　１００１５３０９からは、メルカプトシランを長鎖のアルキルシランと組み合わせて使用し、高い強度と低いヒステリシス損失を有するゴム混合物を生じることが公知である。このアルキルシランはゴム混合物の安全な加工性を保証するために重要である。
【０００６】
ＤＥ　１００１５３０９による公知のメルカプトシランの欠点は、一定の特性を得るためのゴム混合物へのアルキルシランの著しい添加である。
【０００７】
さらに、メトキシ置換およびエトキシ置換されたシランが、相応するアルコキシ置換された長鎖のシランよりも反応性であり、より速く充填剤に結合することができることが公知であるため、工業的および経済的観点から、メトキシ置換基およびエトキシ置換基の使用を断念することができない。
【０００８】
ＤＥ　１０１３７８０９からは、一般式
【０００９】
【化４】
2004002428.tif 000002
【００１０】
［式中、Ｒはメチル基またはエチル基であり、
Ｒ’は同じまたは異なり、かつ分枝または非分枝の１価のＣ９〜Ｃ３０―アルキル基またはアルケニル基、アリール基、アラルキル基、分枝または非分枝のＣ２〜Ｃ３０−アルキルエーテル基、分枝または非分枝のＣ２〜Ｃ３０−アルキルポリエーテル基であり、
Ｒ’’は、分枝または非分枝の、飽和または不飽和の、脂肪族、芳香族または混合された脂肪族／芳香族の２価のＣ１〜Ｃ３０−炭化水素基であり、
Ｘは、ＮＨ（３−ｎ）（この場合、ｎ＝１，２、３およびｍ＝１）、Ｏ（Ｃ＝Ｏ）−Ｒ’’’（この場合、ｎ＝１およびｍ＝１）、ＳＨ（この場合、ｎ＝１およびｍ＝１）、Ｓ（この場合、ｎ＝２およびｍ＝１〜１０）およびこれらの混合物、Ｓ（Ｃ＝Ｏ）−Ｒ’’’（この場合、ｎ＝１およびｍ＝１）またはＨ（この場合、ｎ＝１およびｍ＝１）であり、
Ｒ’’’は、分枝または非分枝のＣ１〜Ｃ３０−アルキル基またはアルケニル基、アラルキル基またはアリール基である］
の有機ケイ素化合物が公知である。
【００１１】
ＤＥ　１０１３７８０９による公知の有機ケイ素化合物の欠点は、ゴム混合物中での低い硬度と動的剛性である。
【００１２】
【特許文献１】
ＤＥ　２２５５５７７
【特許文献２】
ＤＥ　１００１５３０９
【特許文献３】
ＤＥ　１０１３７８０９
【特許文献４】
ＤＥ　１００１５３０９
【００１３】
【発明が解決しようとする課題】
本発明の課題は、ゴム混合物中で良好な硬度および動的剛性を達成できる有機ケイ素化合物を提供することである。
【００１４】
本発明の他の課題は、アルキルシランを添加しない場合でも、ＤＥ　１００１５３０９に匹敵する特性を有するゴム混合物が達成できる有機ケイ素化合物を提供することである。
【００１５】
【課題を解決するための手段】
本発明の対象は、Ｒ１が混合系であり、混合系の１成分の割合が、１０〜５０モル％、有利には１０〜４０モル％、特に有利には１５〜３０モル％であることに特徴付けられる、一般式Ｉおよび／またはＩＩ
【００１６】
【化５】
2004002428.tif 000003
【００１７】
［式中、
Ｒはメチルまたはエチル基であり、
Ｒ１は、同じまたは異なっており、かつ分枝または非分枝の１価のＣ９〜Ｃ３０アルキル基であり、
Ｒ２は、分枝または非分枝、飽和または不飽和の脂肪族、芳香族または混合された脂肪族／芳香族の２価のＣ１〜Ｃ３０炭化水素基である］
の有機ケイ素化合物である。
【００１８】
Ｒ１は、例えば、Ｃ１４Ｈ２９１０〜５０モル％とＣ１２Ｈ２５５０〜９０モル％、またはＣ１８Ｈ３７１０〜５０モル％とＣ１６Ｈ３３９０〜５０モル％から成ることができる。Ｒ１は、２個以上の異なるＲ１から成ることもできる。
【００１９】
Ｒ２は、
【００２０】
【化６】
2004002428.tif 000004
【００２１】
から成ることができる。
【００２２】
【発明の実施の形態】
本発明のもう１つの対象は、一般式ＩＩＩ
【００２３】
【化７】
2004002428.tif 000005
【００２４】
（式中、ＲおよびＲ２は、上記の意味を有する）
のシランと、一般式Ｒ１−ＯＨの（式中、Ｒ１は上記の意味を有し、かつ少なくとも２種のアルコールの混合物として使用され、Ｒ１は異なっている）のアルコール混合物とを、Ｒ−ＯＨを除去しながら反応させ、かつＲ−ＯＨを蒸留により連続的に反応混合物から分離することに特徴付けられる一般式Ｉおよび／またはＩＩの有機ケイ素化合物の製法である。
【００２５】
例えば、Ｃ１４Ｈ２９ＯＨ　１０〜５０モル％とＣ１２Ｈ２５ＯＨ　９０〜５０モル％のアルコール混合物またはＣ１８Ｈ３７ＯＨ１０〜５０モル％とＣ１６Ｈ３３ＯＨ　９０〜５０モル％のアルコール混合物を使用することができる。複数の成分（Ｒ１）を有するアルコール混合物を使用することもできる。
【００２６】
アルコール混合物Ｒ１−ＯＨとして、例えば、製造者ＣｏｇｎｉｓのＬｏｒｏｌ　ＳｐｅｚｉａｌまたはＳｔｅｎｏｌ　１６１８（セチルアルコール／ステアリルアルコール）または製造者Ｅｃｏｇｒｅｅｎ　ＯｌｅｏｃｈｅｍｉｃａｌｓのＥｃｏｒｏｌ　６８／５０（セチルステアリルアルコール）を使用することができる。
【００２７】
本発明による方法の場合には、０、１、２または３個のＲＯ−基がＲ１Ｏ基と置き換えられている混合物が得られる。ＲＯ−基：Ｒ１Ｏ基の比は、一般式ＩＩＩのシラン：式Ｒ１−ＯＨのアルコールとのモル比により決定することができる。例えば、式Ｒ１−ＯＨのアルコール混合物２モル当量と、一般式ＩＩＩのシラン１モル当量とを反応させることにより、式Ｉによる平均組成物を有する有機ケイ素化合物が得られる。例えば、式Ｒ１−ＯＨのアルコール混合物１モル当量と、一般式ＩＩＩのシラン１モル当量とを反応させることにより、式ＩＩによる平均組成物を有する有機ケイ素化合物が製造される。
【００２８】
反応は、中性、酸性または塩基性触媒、例えば、塩酸、硫酸、リン酸、ギ酸、酢酸、パラトルエンスルホン酸、水酸化ナトリウム、水酸化カリウム、ナトリウムメトキシド、ナトリウムエチラート、イオン交換樹脂、Ａｍｂｅｒｌｙｓｔ　１５、Ｄｅｌｏｘａｎ　ＡＳＰ　Ｉ／９または金属化合物、特にチタン酸塩、例えばＵＳ　２８２０８０６から公知のものにより促進させることができる。
【００２９】
反応は、２０〜２００℃の温度、有利には２０〜１５０℃の温度で実施することができる。縮合反応を回避するために、反応を水分不在のもとで、有利には不活性雰囲気中で実施するのが有利である。
【００３０】
本発明による有機ケイ素化合物は、カップリング剤として無機材料（例えば、ガラス繊維、金属、酸化充填剤、シリカ）と有機ポリマー（例えば、熱硬化樹脂、熱可塑性プラスチック、エラストマー）の間で、または、架橋剤および表面変性剤として使用される。本発明による有機ケイ素化合物は、カップリング剤として、シリカおよび／またはデンプンで充填されたタイヤ中で使用することができる。
【００３１】
その他の本発明の対象は、ゴム、充填剤、例えば、沈降シリカ、場合により他のゴム助剤、ならびに少なくとも１種の本発明による有機ケイ素化合物を含有することに特徴付けられるゴム化合物である。
【００３２】
本発明による有機ケイ素化合物は、使用されたゴムの量に対して、０．１〜２０質量％の量で使用することができる。
【００３３】
本発明による有機ケイ素化合物の添加、ならびに充填剤の添加は、有利には１００〜２００℃の温度で行うことができる。しかし、これは、後で低い温度（４０〜１００℃）で、他のゴム助剤と一緒に行うこともできる。
【００３４】
有機ケイ素化合物は、純粋な形でも不活性な有機または無機担体上に結合した形でも混合プロセスに加えることができる。有利な担体材料は、シリカ、ワックス、サーモプラスト、天然または合成ケイ酸塩、酸化アルミニウムまたはカーボンブラックである。
【００３５】
本発明によるゴム化合物用の充填剤として、以下の充填剤を使用することができる：
−　カーボンブラック；この場合に使用すべきカーボンブラックは、ランプブラック、ファーネスブラックまたはガスブラック法により製造されたものであり、かつ２０〜２００ｍ２／ｇの比表面積を有する、例えば、ＳＡＦ、ＩＳＡＦ、ＨＳＡＦ、ＨＡＦ、ＦＥＦまたはＧＰＦ−カーボンブラックである。カーボンブラックは、場合によりヘテロ原子、例えば、Ｓｉを含有することができる。
【００３６】
−　例えば、シリケート溶液を沈殿させることによるか、またはハロゲン化ケイ素のフレーム加水分解により製造される比表面積５〜１０００、有利には２０〜４００ｍ２／ｇ（ＢＥＴ表面積）および一次粒子１０〜４００ｎｍを有する高分散性シリカ。このシリカは、場合により他の金属酸化物、例えば、酸化アルミニウム、酸化マグネシウム、酸化カルシウム、酸化バリウム、酸化亜鉛および酸化チタンと一緒に混合酸化物として存在することもできる。
【００３７】
−　合成シリケート、例えば、アルミニウムシリケート、アルカリ土類シリケート、例えば、ＢＥＴ表面積２０〜４００ｍ２／ｇおよび一次粒子直径１０〜４００ｎｍを有するマグネシウムシリケートまたはカルシウムシリケート、
−　合成または天然の酸化アルミニウムおよび水酸化アルミニウム
−　天然シリケート、例えば、カオリンおよび他の天然に存在するシリカ、
−　ガラス繊維およびガラス繊維生成物（マット、ストランド）またはガラスビーズ。
【００３８】
有利には、シリケート溶液を沈殿させることにより製造されるＢＥＴ表面積２０〜４００ｍ２／ｇを有する高分散性シリカは、それぞれゴム１００部に対して、５〜１５０質量部の量で使用することができる。
【００３９】
前記の充填剤は単独または混合物の形で使用することができる。
【００４０】
特に有利な実施態様において、化合物を製造するために、それぞれゴム１００質量部に対して、淡色の充填剤１０〜１５０質量部、場合により、カーボンブラック０〜１００質量部ならびに本発明による式Ｉおよび／またはＩＩの有機ケイ素化合物１〜１０質量部と一緒に使用することができる。
【００４１】
本発明によるゴム化合物を製造するために、天然ゴムの他に合成ゴムも適切である。有利な合成ゴムは、例えば、Ｗ．　Ｈｏｆｍａｎｎ，　Ｋａｕｔｓｃｈｕｋｔｅｃｈｎｏｌｏｇｉｅ，　ＧｅｎｔｅｒＶｅｒｌａｇ，　Ｓｔｕｔｔｇａｒｔ　１９８０に記載されている。これらには、特に、−　ポリブタジエン（ＢＰ）
−　ポリイソプレン
−　スチレン含量１〜６０、有利には２〜５０質量％を有するスチレン／ブタジエンコポリマー（ＳＢＲ）
−　イソブチレン／イソプレンコポリマー（ＩＩＲ）
−　アクリロニトリル含量５〜６０、有利には１０〜５０質量％を有するブタジエン／アクリロニトリルコポリマー（ＮＢＲ）
−　部分的に水素化または完全に水素化されたＮＢＲゴム（ＨＮＢＲ）
−　エチレン／プロピレン／ジエンコポリマー（ＥＰＤＭ）
ならびにこれらのゴムの混合物が含まれる。自動車用のタイヤを製造するために、−５０℃を上回るガラス温度を有するアニオン重合されたＬ−ＳＢＲゴム（溶液−ＳＢＲ）ならびにジエンゴムとのそれらの混合物が特に有利である。
【００４２】
本発明による加硫ゴムは、他のゴム助剤、例えば、反応促進剤、老化防止剤、熱安定剤、光安定剤、オゾン保護剤、加工助剤、可塑剤、増粘剤、発泡剤、染料、顔料、ワックス、増量剤、有機酸、リターダー、金属酸化物ならびに活性剤、例えば、ゴム工業で公知であるトリエタノールアミン、ポリエチレングリコール、ヘキサントリオールを含有することができる。
【００４３】
ゴム助剤は、公知の量で、特に使用目的に応じて使用することができる。通常の量は、例えば、ゴムに対して０．１〜５０質量％の量である。架橋剤としては、硫黄または硫黄供与する物質を使用することができる。本発明によるゴム混合物は、さらに加硫促進剤を含有することができる。主な促進剤の適切な例は、０．５〜３質量％の量のメルカプトベンズチアゾール、スルフェンアミド、チウラム、ジチオカルバメート、特に有利にはスルフェンアミドである。相互促進剤の例は、０．５〜５質量％の量のグアニジン、チオ尿素およびチオカルボネートである。硫黄は、一般的にはゴムに対して、０．１〜１０質量％、有利には１〜３質量％の量で使用することができる。
【００４４】
本発明によるゴム混合物の加硫は、１００〜２００℃、有利には１３０〜１８０℃の温度で、場合により１０〜２００バールの圧力下で行うことができる。ゴムと充填剤と、場合によりゴム助剤および本発明による有機ケイ素化合物との混合は、公知の混合装置、例えば、ローラー、密閉式混合機および混合押出機中で実施することができる。
【００４５】
本発明によるゴム混合物は、成形品、例えば空気タイヤ、タイヤトレッド、ケーブル外装、ホース、駆動ベルト、コンベヤーベルト、ローラー被覆、タイヤ、靴底、ガスケットリングおよび制動部材を製造するために適切である。
【００４６】
本発明による有機ケイ素化合物は、ＣＴＡＢ　１８０〜２２０ｍ２／ｇを有する高い表面積のシリカと一緒にゴム混合物、特にトラック空気タイヤ中で使用することができる。
【００４７】
本発明によるゴム混合物は、本発明による有機ケイ素化合物が、ケイ素単位に対して１：１．８〜１：２．７のモル比でビス−（３−トリエトキシシリルプロピル）テトラスルフィドと交換されている同類のゴム混合物と比較して、改善された低下した転がり抵抗、改善されたウェットスキッド（ｗｅｔ　ｓｋｉｄ）耐性および同じ程度に良好な乾燥特性を有するタイヤトレッドを製造するために使用することができる。
【００４８】
本発明によるゴム混合物は、本発明による有機ケイ素化合物が、ケイ素単位に対して１：１．８〜１：２．７のモル比でビス−（３−トリエトキシシリルプロピル）テトラスルフィドと交換されている同類のゴム混合物と比較して、改善された、より低い転がり抵抗および改善されたウェットスキッド耐性を同じ程度に良好な摩耗抵抗の場合に有するタイヤトレッドを製造するために使用することができる。
【００４９】
本発明による有機ケイ素化合物は、ＤＥ　１０１３７８０９による有機ケイ素化合物に対して、同じｔａｎδ　６０℃（転がり抵抗と相間）の場合に硬度および動的剛性Ｅ＊が高められているという利点を有する。
【００５０】
本発明による有機ケイ素化合物は、同じ活性を有する公知のシランの場合よりも僅かなメタノールもしくはエタノールが放出されるという利点を有する。不揮発性アルコールは、その不活性さに基づき、有機ケイ素化合物から分離されないか、またはその不活性さゆえにポリマーマトリックス中に残留する。これらは、両方の場合に環境に到達することはない。
【００５１】
さらに、本発明による有機ケイ素化合物は、ＤＥ　１００１５３０９によるアルキルシランの添加をしなくてもよいという利点を有する。それというのも、本発明による式Ｉおよび／またはＩＩの有機ケイ素化合物は、例えば、３−メルカプトプロピルトリメトキシ−シランまたは３−メルカプトプロピルトリエトキシシランのように加工性の低下が見られないからである。
【００５２】
本発明によるゴム混合物は、ビス−（３−トリエトキシシリルプロピル）−テトラスルフィド含有のゴム混合物に対して、動的剛性が低下するという利点があり、これにより冬用タイヤ（ｗｉｎｔｅｒ　ｔｉｒｅ）に特に適切である（軟性コンパウンド）。
【００５３】
【実施例】
例１：
回転エバポレーター中、１リットルフラスコ中で３−メルカプトプロピルトリエトキシシラン（Ｒ＝−ＣＨ２ＣＨ３、Ｒ２＝−ＣＨ２ＣＨ２ＣＨ２−を有する式ＩＩＩ）２８６．１ｇ、ドデカノール（Ｒ１＝−Ｃ１５Ｈ２５）３１３．１ｇおよび１−テトラデカノール（Ｒ１＝−Ｃ１４Ｈ２９）１５４．４ｇから成る混合物をテトラ−ｎ−ブチル−オルトチタネート１４０μｍと一緒に１１０℃まで加熱し、かつ生じたエタノールを４時間以内に真空中で４０ミリバールで留去した。式Ｉ（Ｒ＝−ＣＨ２ＣＨ３、Ｒ１＝−Ｃ１２．６Ｈ２６．２、Ｒ２＝−ＣＨ２ＣＨ２ＣＨ２−）の無色の液体６３６．８６ｇ（９９．０％）が得られた。
【００５４】
例２：
本発明によるゴム混合物の製造および試験
ゴム混合物用に使用された配合物は、以下の表１に挙げられている。この場合に、単位ｐｈｒは、使用された原料ゴム１００部に対する質量部を表す。本発明による有機ケイ素化合物は、ケイ素に対して当モル量で３−メルカプトプロピルトリエトキシシランが計量供給される。ゴム混合物を製造するための一般的な方法およびそれらの加硫物は、著書：“Ｒｕｂｂｅｒ　Ｔｅｃｈｎｏｌｏｇｙ　Ｈａｎｄｂｏｏｋ”，　Ｗ．　Ｈｏｆｍａｎｎ，　Ｈａｎｓｅｒ　Ｖｅｒｌａｇ　１９９４に記載されている。
【００５５】
【表１】
2004002428.tif 000006
【００５６】
ポリマーＶＳＬ　５０２５−１は、スチレン含量２５質量％およびブタンジエン含量７５質量％を有する、Ｂａｙｅｒ社の重合ＳＢＲコポリマーの溶液である。このコポリマーは、油３７．５ｐｈｒを含有し、かつ５０±４のムーニー粘度（ＭＬ　１＋４／１００℃）を有する。
【００５７】
ポリマーＢｕｎａ　ＣＢ　２４は、少なくとも９７％のシス−１，４−含量および４４±５のムーニー粘度を有するＢａｙｅｒ社のシス−１，４−ポリブタジエン（ネオジムタイプ）である。
【００５８】
芳香族油として、Ｃｈｅｍｅｔａｌｌ社のＮａｆｔｏｌｅｎ　ＺＤを使用する。Ｖｕｌｋａｎｏｘ　４０２０はＢａｙｅｒ社の６ＰＰＤであり、かつＰｒｏｔｅｋｔｏｒ　Ｇ３５ＰはＨＢ−Ｆｕｌｌｅｒ社のオゾン保護ワックスである。Ｖｕｌｋａｃｉｔ　Ｄ　（ＤＰＧ）およびＶｕｌｋａｚｉｔ　ＣＺ　（ＣＢＳ）はＢａｙｅｒ社の師範比である。
【００５９】
Ｕｌｔｒａｓｉｌ　７０００　ＧＲは、ＢＥＴ表面積１７０ｍ２／ｇを有するＤｅｇｕｓｓａ社の良好な分散可能な沈降シリカである。３−メルカプトプロピルトリエトキシシランは、ＡＢＣＲ　ＧｍｂＨ　ＣｏＫＧ社から製造されたものであり、かつＶＰ　Ｓｉ　２０８、オクチルトリエトキシシランは、Ｄｅｇｕｓｓａ社の市販品である。
【００６０】
ゴム混合物を、表２中の混合工程に相応する密閉式混合機中で製造した。
【００６１】
【表２】
2004002428.tif 000007
【００６２】
【表３】
2004002428.tif 000008
【００６３】
表３中には、ゴム試験の方法がまとめられている。
【００６４】
【表４】
2004002428.tif 000009
【００６５】
表４には、ゴム工業試験の結果が示されている。混合物を１６５℃で２０分間加硫した。
【００６６】
【表５】
2004002428.tif 000010
【００６７】
表４から分かるように、本発明による有機ケイ素化合物を有する混合物３は、良好な疎水化および強度を有する。特に、本発明による混合物３の引張強度およびショアーＡ硬度は、参照混合物よりも高められている。さらに、本発明による混合物３の動的剛性（動的弾性率　Ｅ＊）は、殆ど同じ損失係数　ｔａｎδ　６０℃の場合に、参照混合物２よりも高い。本発明による混合物３は、アルキルシランを添加しなくても、アルキルシラン含有の混合物１と殆ど同じ動的剛性およびｔａｎδ６０℃の値が得られる。
【００６８】
例３：
蒸留装置を備えた１リットル−三首フラスコ中に、室温で、３−メルカプトプロピルトリエトキシシラン２６８．０８ｇおよび１−ドデカノール　３１３．０５ｇと１−テトラデカノール１５４．３６ｇから成る混合物を装入し、かつｐ−トリエンスルホン酸一水和物１．０ｇと混合した。この溶液を１２０℃まで加熱した。生じたエタノールを連続的に留去した。引き続き、回転エバポレーター中、真空で８０℃および２０ミリバールで留去した。式Ｉ（Ｒ＝−ＣＨ２ＣＨ３、Ｒ１＝２：１の割合の−Ｃ１２Ｈ２５と−Ｃ１４Ｈ２９から成る混合物、Ｒ２＝−ＣＨ２ＣＨ２ＣＨ２−）の無色の液体６３８．７ｇ（９９％）が得られた。
【００６９】
例４：
本発明によるゴム混合物の製造および試験
ゴム混合物に使用された処方物は、以下の表５に挙げられている。本発明によるシランをケイ素に対して等モル量でＳｉ　６９に添加した。本発明による有機ケイ素化合物中での僅かな硫黄含量を補償するために、硫黄の調整が必要である。
【００７０】
【表６】
2004002428.tif 000011
【００７１】
１）Ｓ−ＳＢＲ：　スチレン２５％を有する重合ＳＢＲ−コポリマーの溶液；ＢＲ：　１，４−ブタジエン単位を少なくとも９７％を有するポリブタジエン；ＮＲ：天然ゴム
２）ＣＴＡＢ表面積１６０ｍ２／ｇ±１５
３）タイヤトレッド用のＮ３００−シリーズ
４）ビス−（３ートリエトキシシリルプロピル）テトラスルフィド、Ｄｅｇｕｓｓａ社の市販品
５）酸化亜鉛、ステアリン酸、ワックス、抗酸化剤
６）スルフェンアミド促進剤と補助促進剤から成るもの。
【００７２】
ゴム混合物を密閉式混合機中で４工程で製造した。基本混合物の全ての成分は、第一の混合工程で混合され、２つの中間工程ならびに促進剤および硫黄が添加される１つの最終工程が続く。初めの３個の混合工程の混合温度は、１４０〜１６０℃の範囲内であり、かつ工程４の温度は＜１２０℃である。
【００７３】
以下の表６には、ゴム試験の方法がまとめられている。
【００７４】
【表７】
2004002428.tif 000012
【００７５】
表７は、ゴム試験の結果を示す。混合物を１６５℃で１０分間、加硫した。
【００７６】
【表８】
2004002428.tif 000013
【００７７】
表７中のデータから分かるように、本発明による混合物Ｂのムーニー粘度は、参照混合物Ａと同じレベルである。混合物Ｂは、特に、低いＤＩＮ−摩耗および低いヒステリシス損失（ｔａｎδ、中心温度）の場合に、低い動的剛性（Ｅ＊）、高い強度係数（ＲＦ）により傑出している。
【００７８】
形成された２つのタイヤトレッド混合物ＡおよびＢを用いて、サイズ２０５／６５　Ｒ１５　９４ＶのテストタイヤＡおよびＢを形成し、かつこれらをＳｍｉｔｈｅｒｓ　ＳｃｉｅｎｔｉｆｉｃＳｅｒｖｉｃｅｓ　Ｉｎｃ．により試験した。表８には、使用された試験の種類および試験条件が再現されている。道路試験はＢＭＷ　５２８ｉを用いて行った。前輪のタイヤ圧は２．１バールであり、後輪のタイヤ圧は、２．５バールであった。前荷重は９０３ｋｇであり、後ろ荷重は、９１１ｋｇであった。参照タイヤＡに対する、試験タイヤＢと本発明による混合物Ｂとの相対的定格は表９に示されている。１００を越える値は、改善を示す。
【００７９】
【表９】
2004002428.tif 000014
【００８０】
図１は、カーブ区間を示す。
【００８１】
【表１０】
2004002428.tif 000015
【００８２】
表から分かるように、転がり抵抗とＡＢＳ−湿式制動（ｗｅｔ　ｂｒａｋｉｎｇ）が著しく改善されている。ハンドリング特性は、通常の変動の範囲内で同じである。表７のＤＩＮ−摩耗は、改善された摩耗値を示す。
【図面の簡単な説明】
【図１】図１は、試験に使用されたカーブ区間を示す図である。
【図１】
2004002428.tif 000019